(57)【要約】【課題】プラスチックレンズ製造のコスト低減を図ることができるとともに、環境負荷も低いプラスチックレンズの製造方法およびその方法で得られたプラスチックレンズを提供する。【解決手段】  プラスチックレンズ成形用として用いられる一対の型１を所定間隔離間させて対向配置させ、一対の型１の間にプレポリマーＰを載置し、前記プレポリマーＰを重合させるプラスチックレンズの製造方法であって、プレポリマーＰは、２５℃において５０Ｐａ・ｓ以上１００００Ｐａ・ｓ以下の粘度を有し、一対の型１の間に載置されるプレポリマーＰの体積を、一対の型１により作られる空間の体積よりも小さくする。【選択図】図４
2010162723.tif 000002
【特許請求の範囲】
【請求項１】
プラスチックレンズ成形用として用いられる一対の型を所定間隔離間させて対向配置させ、前記一対の型の間にプレポリマー組成物を載置し、前記プレポリマー組成物を重合させるプラスチックレンズの製造方法であって、
前記プレポリマー組成物は、２５℃において５０Ｐａ・ｓ以上１００００Ｐａ・ｓ以下の粘度を有し、
前記一対の型の間に載置される前記プレポリマー組成物の体積を、前記一対の型を対向配置させることにより作られる空間体積よりも小さくする
ことを特徴とするプラスチックレンズの製造方法。
【請求項２】
請求項１に記載のプラスチックレンズの製造方法において、
前記一対の型の少なくとも一方の型の表面に前記プレポリマー組成物を載置した後、前記プレポリマー組成物を挟んで前記一対の型を互いに押圧し、前記空間を形成する
ことを特徴とするプラスチックレンズの製造方法。
【請求項３】
請求項２に記載のプラスチックレンズの製造方法において、
前記プレポリマー組成物が載置される型は凹面状の表面を有し、
前記凹面状の表面が上を向いた状態で前記表面に前記プレポリマー組成物を載置する
ことを特徴とするプラスチックレンズの製造方法。
【請求項４】
請求項１から請求項３のいずれかに記載された製造方法により製造されたことを特徴とするプラスチックレンズ。
【発明の詳細な説明】
【技術分野】
【０００１】
本発明は、プラスチックレンズの製造方法およびその方法で得られたプラスチックレンズに関する。
【背景技術】
【０００２】
近年、眼鏡用のレンズとして、軽くて透明度の高いプラスチックレンズが多く用いられている。眼鏡用のプラスチックレンズを製造する方法としては、レンズの眼球側の面及び物体側の面の形状に応じた一対の成形型を用意し、この成形型を組み合わせて形成されるキャビティ内に重合性の原料組成物を注入して重合（硬化）を行う、いわゆる注型重合が一般的である。たとえば、図１（Ａ），（Ｂ）に示すような方法が知られている（特許文献１参照）。この方法によれば、まず、一対のガラス製の成形型１１，１２を対向配置させ、その外周面を粘着テープ４で固定したものを用意する。次に、対向配置された成形型１１，１２及び粘着テープ４で構成されるキャビティＣの内部にノズル５を差し込み、重合性の原料組成物を注入する。その後、熱または紫外線により原料組成物を重合させることで、所定形状のプラスチックレンズが形成される。このプラスチックレンズは、ハードコート処理や反射防止処理など、各種の表面処理を行った後、いわゆる玉型加工により眼鏡フレームに合った形状に切削される。
【０００３】
【特許文献１】特開２００６−２１５２１７号公報
【発明の開示】
【発明が解決しようとする課題】
【０００４】
しかしながら、このようなプラスチックレンズの製造方法では、玉型加工における切削により大量の切削屑が生じることとなる。重合後のプラスチックレンズは、架橋体であり、リサイクルはできず、このような大量の切削屑は廃棄する以外にない。従って、製造コストの面から問題がある。特に近年、プラスチックレンズの高屈折率化に伴い、原料として特殊なモノマーを使用することも多く、より製造コストが高くなっているため、問題が大きい。また、切削屑を大量に廃棄することから環境負荷の面でも問題がある。
【０００５】
そこで、本発明の目的は、プラスチックレンズ製造のコスト低減を図ることができるとともに、環境負荷も低いプラスチックレンズの製造方法およびその方法で得られたプラスチックレンズを提供することにある。
【課題を解決するための手段】
【０００６】
本発明のプラスチックレンズの製造方法は、プラスチックレンズ成形用として用いられる一対の型を所定間隔離間させて対向配置させ、前記一対の型の間にプレポリマー組成物を載置し、前記プレポリマー組成物を重合させるプラスチックレンズの製造方法であって、前記プレポリマー組成物は、２５℃において５０Ｐａ・ｓ以上１００００Ｐａ・ｓ以下の粘度を有し、前記一対の型の間に載置される前記プレポリマー組成物の体積を、前記一対の型を対向配置させることにより作られる空間体積よりも小さくすることを特徴とする。
【０００７】
このような本発明によれば、レンズ成形用の一対の型により形成されるキャビティ内に、所定の粘度を有するプレポリマー組成物が載置される。このプレポリマー組成物は、２５℃において５０Ｐａ・ｓ以上１００００Ｐａ・ｓ以下の粘度を有するので、通常の注型重合におけるモノマー組成物と異なって適度の形状保持性を有する。それ故、レンズ成形用の一対の型内で所定の形状を保つことが可能である。そして、そのプレポリマー組成物の体積を、一対の型を対向配置させることにより作られる空間の体積よりも小さい体積とする。以下、プレポリマー組成物の体積が、一対の型を対向配置させることにより作られる空間の体積よりも小さい状態を飢餓状態と書く。このような飢餓状態としても、プレポリマー組成物の粘度が十分に高いので、レンズ成形型内を流れてしまうことがない。
【０００８】
それ故、プラスチックレンズを製造するための原料を大幅に削減することができる。すなわち、本発明におけるプレポリマー組成物は、重合後の状態であってもレンズ成形用の一対の型を対向配置させることにより作られる空間に満杯状態で存在することがない。それ故、レンズを型から取りだして玉型加工を行う際に切削屑の量を大幅に削減できるとともに、環境負荷も大幅に低減できる。また、レンズ表面にハードコート層や反射防止層等を形成する場合は、その処理面積が小さくなるため表面処理のコスト面でも有利である。
【０００９】
さらに、本発明におけるプレポリマー組成物は、所定の粘度を有し形状保持性を備えるので自在に形状を設定でき、所望の形状を有するプラスチックレンズを容易に製造することができる。例えば、載置するプレポリマー組成物の形状により、フィニッシュトレンズやセミフィニッシュトレンズを直接製造することも可能である。それ故、一般的な形状の眼鏡レンズだけでなく、カニ目タイプの眼鏡レンズなど種々のレンズ形状に容易に対応できる。
【００１０】
本発明では、前記一対の型の少なくとも一方の型の表面に前記プレポリマー組成物を載置した後、前記プレポリマー組成物を挟んで前記一対の型を互いに押圧し、前記空間を形成することが好ましい。
この発明によれば、少なくとも一方の型の表面にプレポリマー組成物をいったん載置した後、一対の型をプレポリマー組成物を挟んで互いに押圧するので、プレポリマー組成物を充填した状態のレンズ成形型を容易に形成できる。
【００１１】
本発明では、前記プレポリマー組成物が載置される型は凹面状の表面を有し、前記凹面状の表面が上を向いた状態で前記表面に前記プレポリマー組成物を載置することが好ましい。
本発明におけるプレポリマー組成物は適度の粘度を有しており形状保持性に優れてはいるが、流動性が全くないわけではない。それ故、該組成物を載置する面が上下方向に対して水平ではなく例えば斜めであったりすると、載置した位置から該組成物が大きく移動してしまうおそれもある。しかしながら、この発明によれば、該組成物が載置される型は凹面状の表面を有し、この凹面状の表面が上を向いた状態で前記表面に該組成物が載置されるので、該組成物を、載置された位置に実質的に安定して固定できる。
【００１２】
本発明のプラスチックレンズは、上述したいずれかの製造方法により製造されたことを特徴とする。
本発明のプラスチックレンズによれば、上述したいずれかの製造方法により製造されているので、玉型加工を省略できるか、あるいはわずかな玉型加工を行うだけでよいので、最終的なレンズの製造コストを大幅に削減できる。さらに、玉型加工における切削屑を大幅に減少できるので、環境負荷の低いプラスチックレンズを提供できる。
【発明を実施するための最良の形態】
【００１３】
以下に、本発明の一実施形態を詳細に説明する。
（プレポリマー組成物）
本実施形態で用いられるプレポリマー組成物（以下、単に「プレポリマー」ともいう）は、２５℃において５０Ｐａ・ｓ以上１００００Ｐａ・ｓ以下の粘度を有するものである。２５℃における粘度が５０Ｐａ・ｓ未満では、プレポリマーの流動性が大きくなりすぎて形状保持性に乏しい。一方、２５℃における粘度が１００００Ｐａ・ｓを超えると、プレポリマーの流動性が乏しくなりすぎるため、型内に注入することや載置することなど、ハンドリング性に問題を生じる。それ故、プレポリマーのより好ましい粘度は、１００Ｐａ・ｓ以上１０００Ｐａ・ｓ以下であり、さらに好ましい粘度は、２００Ｐａ・ｓ以上７００Ｐａ・ｓ以下である。
【００１４】
このような適度の粘度を有するプレポリマーは、熱重合性モノマーあるいは光重合性モノマーを用いて予備重合を行うことにより得ることができる。このようなモノマーとしてはプラスチッレンズの注型重合に汎用されるモノマーをそのまま利用することができる。例えば、チオウレタン系樹脂、チオエポキシ系樹脂、メタクリレート系樹脂等を製造するモノマーが好ましく挙げられる。
【００１５】
本実施形態におけるプレポリマーは、図示しない調合槽において、熱重合性モノマーと、熱重合開始剤とを含有する組成物を適度に加熱して予備重合を行って得ることができる。例えば、チオウレタン系樹脂用モノマー（イソシアネートとチオールなど）と触媒（アミン系あるいは塩化スズ系）とからなるモノマー組成物を３０〜７０℃の温度で３０分〜１０時間加熱することにより、２５℃において５０Ｐａ・ｓ以上１００００Ｐａ・ｓ以下の粘度を有するプレポリマーを得ることができる。具体的には、４０℃で１時間程度重合させることが好ましい。ただし、得られたプレポリマーがさらに重合してしまうことを防ぐために１０℃以下の温度で保管することが望ましい。具体的には５℃程度の温度が好ましい。
このような予備重合は、タンク内で行うことが安定性の点で好ましい。具体的には、プレポリマーの粘度あるいは屈折率を測定しながら予備重合を行うとよい。また、レンズ型への配送ライン上にヒータを設置し、加温しながら配送ラインを通過させることで、後述する載置の直前にプレポリマーを最適な粘度（重合度）とする方法も好ましい。
【００１６】
なお、光重合性モノマーと、光重合開始剤とを含有する組成物を用いた場合でも同様に適度に加熱して予備重合を行い、プレポリマーとすることができる。例えば、メタクリレート系樹脂用のモノマーとアシルフォスフィンオキサイド系重合開始剤とを含有する組成物を３０〜７０℃で２０分〜１０時間加熱することで、上述した熱重合性モノマーを用いた場合と同様に２５℃において５０Ｐａ・ｓ以上１００００Ｐａ・ｓ以下の粘度を有するプレポリマーを得ることができる。具体的には、６０℃で１時間程度重合させることが好ましい。ただし、得られたプレポリマーがさらに重合してしまうことを防ぐために、光を遮断し２０℃以下の温度で保管することが望ましい。具体的には１５℃程度の温度が好ましい。
光重合性モノマーの場合も予備重合を加熱により行う場合は、タンク内で行うことが安定性の点で好ましい。具体的には、プレポリマーの粘度あるいは屈折率を測定しながら予備重合を行うとよい。また、レンズ型への配送ライン上にヒータを設置し、加温しながら配送ラインを通過させることで、後述する載置の直前にプレポリマーを最適な粘度（重合度）とする方法も好ましい。また、光重合性モノマーの場合は、予備重合を極微量の可視光下（１ｍＷ／ｃｍ２〜１００ｍＷ／ｃｍ２、１〜１０ｓ）で行ってもよい。
【００１７】
以下に、上述した重合性モノマーから得られた適度の粘度を有するプレポリマーを用いて、眼鏡用のプラスチックレンズ（以下、単に「レンズ」ともいう）を製造する方法を説明する。
（プレポリマーの載置工程）
図２は、本実施形態にかかるプレポリマーの載置工程を示す概略図である。
まず、図２（Ａ）に示すように、レンズの凸面成形面１１１を有する凹型１１を洗浄したものを準備する。次に、図示しない調合槽から所定の粘度を有するプレポリマーＰを配送し、ノズル６を通して、凸面成形面１１１の上にプレポリマーＰを押し出す。ここで、ノズル６を凸面成形面１１１に対して、例えば図３のように適宜移動させることにより、プレポリマーＰを所定の形状として凸面成形面１１１上に載置することができる（図２（Ｂ））。このプレポリマーＰは、後述するように凹型に押圧され、硬化後のレンズの形状に近似する形状となる。すなわち、レンズ成形型内に満杯充填されるのではなく、いわゆる飢餓充填される。
【００１８】
（成形型の組立工程）
図４は、本実施形態におけるレンズ成形型の組立工程を示す概略図である。
まず、図４（Ａ）に示すように、凹型１１の表面に載置されたプレポリマーＰを挟み込んで凹型１１の凸面成形面１１１と、凸型１２の凹面成形面１２１とを、対向配置させる。次に、図４（Ｂ）に示すように、一対の型１（凹型１１、凸型１２）を、プレポリマーＰを介しながら互いに押圧し、所定の間隔とする。したがって、凹型１１と凸型１２の間に挟まれるプレポリマーＰは若干押し潰された状態で凹型１１と凸型１２とに接する。そして、対向配置された型１の円周側面に沿って粘着テープ４が設けられる。このとき、粘着テープ４は、凹型１１の円周側面と凸型１２の円周側面とにわたって設けられることで、凹型１１と凸型１２とが固定され成形型Ｍとなる。図４（Ｃ）は、この成形型Ｍについて、凹型１１を通してプレポリマーＰを見た図である。
【００１９】
（プレポリマーの重合工程）
プレポリマーＰを挟んだ成形型Ｍを、通常の条件に従い、所定の温度と時間に設定された環境下に曝すことによって、プレポリマーＰを最終的に重合（硬化）させる。このとき、プレポリマーＰが移動しないよう、凹型１１が下になるように成形型Ｍを水平に置くことが好ましい。
【００２０】
上記した製造方法について、図５に示すフロー図および図２〜図４を用いてより具体的に説明する。
まず、レンズ情報を所定の情報処理手段に入力する（Ｓ１）。この情報処理手段としては、例えばパーソナルコンピューターである。レンズ情報としては、球面度数、乱視度数、乱視軸、加入度、レンズ厚、瞳孔間距離、フィッティングポイント、フレーム形状などが挙げられる。
【００２１】
次に、Ｓ１で入力された情報に基づいて情報処理を行い、プレポリマーＰの形状、プレポリマーＰの量、凸型１２の選定および凹型１１と凸型１２とを対向配置させる位置を算出する（Ｓ２）。
ここで、プレポリマーＰの形状としては、フレーム形状のデータから凹型１１上に載置され、凸型１２と押圧された後の形状データを算出する。このとき、目的とするレンズの外周部よりも外側に数ｍｍ程度大きい形状にプレポリマーＰを形成することが好ましい。具体的には、２〜３ｍｍ程度大きい形状とすることが好ましい。そしてこのために必要なプレポリマーＰの量を算出する。
また、フィッティングポイントからプレポリマーＰを凹型１１のどの位置に形成するかについて決定する。さらに、乱視度数、乱視軸、レンズ厚に基づいて複数種類ある凸型１２から最適なものを選定し、凹型１１と凸型１２とを対向配置させる際の角度、位置、距離を決定する。
【００２２】
Ｓ２後は、図３に示すように凹型１１上にプレポリマーＰを押出して載置を行い（Ｓ３）、凸型１２を凹型１１に重ね合わせて成形型Ｍを組立て（Ｓ４）、プレポリマーＰを重合（硬化）させてプラスチックレンズを得る（Ｓ５）。
【００２３】
上述した本実施形態によれば、以下の効果を奏することができる。
（１）凹型１１と凸型１２との間に挟み込まれるプレポリマーＰは、成形型Ｍ内に飢餓状態で充填されるので、レンズの原料となるプレポリマーＰの必要量を削減できる。よって、プラスチックレンズの製造コストを削減でき、廃棄物の削減もできることから環境保護の観点からも望ましい。
（２）プレポリマーＰは自由に形状を設定できるので、所望の形状を有するプラスチックレンズを容易に得ることができる。例えば、プレポリマーＰの形状によりフィニッシュトレンズやセミフィニッシュトレンズを直接製造することも可能である。また、一般的な形状の眼鏡レンズやカニ目タイプの眼鏡レンズなど種々のレンズ形状にも対応できる。
【００２４】
（３）目的とするプラスチックレンズよりも数ｍｍ程度大きい形状にプレポリマーＰを載置することで、上述した廃棄物量の削減と加工のバリエーションとをバランスさせることができる。
【００２５】
本発明を実施するための最良の構成などは、以上の記載で開示されているが、本発明は、これに限定されるものではない。
例えば、上記実施形態では、眼鏡用プラスチックレンズを製造する例を挙げて説明したが、本発明は、他に防塵ガラス、コンデンサレンズ、プリズム等の光学レンズの製造方法としても好適に利用できる。
【産業上の利用可能性】
【００２６】
本発明は、眼鏡用をはじめ各種のプラスチックレンズの製造方法として好適に利用できる。
【図面の簡単な説明】
【００２７】
【図１】従来技術に係るプラスチックレンズの製造方法を示す概略図。
【図２】本実施形態に係るプレポリマーの載置工程を示す概略図。
【図３】本実施形態におけるプレポリマーの載置法の一例を示す概略図。
【図４】本実施形態におけるレンズ成形型の組立工程を示す概略図。
【図５】本実施形態におけるプラスチックレンズの製造方法を示すフロー図。
【符号の説明】
【００２８】
１…型、３…モノマー、４…粘着テープ、５，６…ノズル、１１…凹型（成形型）、１２…凸型（成形型）、１１１…凸面成形面、１２１…凹面成形面、Ｃ…キャビティ、Ｍ…成形型、Ｐ…プレポリマー
【図１】
2010162723.tif 000003
【図２】
2010162723.tif 000004
【図３】
2010162723.tif 000005
【図４】
2010162723.tif 000006
【図５】
2010162723.tif 000007